СПОСОБЫ ИЗГОТОВЛЕНИЯ СТОЙКИХ К РАССЛОЕНИЮ СТЕКЛЯННЫХ ЕМКОСТЕЙ

1. Способ изготовления стеклянной емкости, включающий:
формование стеклянной емкости, имеющей боковую стенку, по меньшей мере, частично охватывающую внутренний объем, при этом по меньшей мере, участок внутренней поверхности боковой стенки имеет внутренний поверхностный слой с устойчивой гетерогенностью слоя относительно срединной точки боковой стенки; и
удаление внутреннего поверхностного слоя с внутренней поверхности боковой стенки так, что модифицированная внутренняя поверхность боковой стенки имеет внутреннюю область, продолжающуюся от около 10 нм ниже модифицированной внутренней поверхностью внутрь толщины боковой стенки, при этом внутренняя область имеет устойчивую гомогенность слоя относительно срединной точки боковой стенки, так что модифицированная внутренняя поверхность является устойчивой к расслоению.
2. Способ изготовления стеклянной емкости, включающий:
формование стеклянной емкости, имеющей боковую стенку, по меньшей мере, частично охватывающую внутренний объем, так что, по меньшей мере, участок внутренней поверхности боковой стенки имеет внутренний поверхностный слой, при этом экстремум концентрации во внутреннем поверхностном слое каждого компонента составляет менее чем около 80% или более чем около 120% объемной концентрации того же компонента в срединной точке боковой стенки, когда емкость находится в состоянии как отформована; и
удаление внутреннего поверхностного слоя с внутренней поверхности боковой стенки так, что модифицированная внутренняя поверхность боковой стенки имеет внутреннюю область, продолжающуюся внутрь толщины боковой стенки, при этом экстремум концентрации в слое каждого компонента во внутренней области больше или равен приблизительно 92% и меньше или равен приблизительно 108% объемной концентрации того же компонента в середине толщины боковой стенки после того, как внутренний поверхностный слой удален.
3. Способ по п. 1, в котором экстремум концентрации в слое каждого компонента во внутренней области больше или равен
приблизительно 92% и меньше или равен приблизительно 108% объемной концентрации того же компонента в середине толщины боковой стенки после того, как внутренний поверхностный слой удален.
4. Способ по п. 1, в котором экстремум концентрации во внутреннем поверхностном слое каждого компонента составляет менее чем около 80% или более чем около 120% объемной концентрации того же компонента в срединной точке боковой стенки, когда емкость находится в состоянии как отформована.
5. Способ по п. 1 или 2, в котором внутренний поверхностный слой удален с внутренней поверхностной стенки травителем.
6. Способ по п. 5, в котором травитель содержит плавиковую кислоту.
7. Способ по п. 5, в котором травитель содержит, по меньшей мере, одну минеральную кислоту.
8. Способ по п. 1 или 2, в котором на модифицированной внутренней поверхности боковой стенки имеется поверхностная область, продолжающаяся по всей модифицированной внутренней поверхности стеклянной емкости на глубину от около 10 нм до около 50 нм от внутренней поверхности стеклянной емкости; и
для отдельной точки на модифицированной внутренней поверхности стеклянной емкости экстремум поверхностной концентрации каждого из компонентов стекла в какой-либо отдельной точке поверхностной области больше или равен около 70% и меньше или равен около 130% концентрации того же компонента в поверхностной области в любой второй отдельной точке на модифицированной внутренней поверхности стеклянной емкости после удаления слоя с устойчивой гетерогенностью.
9. Способ по п. 1 или 2, дополнительно включающий удаление наружного поверхностного слоя с наружной поверхности боковой стенки.
10. Способ по п. 1 или 2, в котором стеклянная емкость характеризуется коэффициентом расслоения, меньшим или равным 10, после удаления внутреннего поверхностного слоя.
11. Способ по п. 1 или 2, в котором внутренний поверхностный слой имеет толщину, большую или равную 10 нм.
12. Способ по п. 1 или 2, в котором стеклянная емкость изготовлен из стекла типа I класса А или типа I класса В в соответствии со стандартом ASTM Е438-92.
13. Способ по п. 1 или 2, в котором внутренний поверхностный слой обеднен оксидом кремния.
2
14. Способ по п. 1 или 2, в котором средняя шероховатость неровностей профиля на 10000 мкм площади модифицированной внутренней поверхности составляет менее 1 мкм.
15. Способ по любому из пп. 1 или 2, в котором модифицированная внутренняя поверхность стеклянной емкости по существу не имеет топографических особенностей.